"Produit de revêtement et son procédé de préparation" La présente invention est relative à un produit de revêtement à base d'un liant hydraulique et de liants organiques en dispersion aqueuse. I1 est connu actuellement d'ajouter des liants organiques, tels que des hauts polymères en dispersion aqueuse à un liant hydraulique, tel qu'un mortier de ciment, afin d'en augmenter entre autres les propriétés d'élasticité, d'adhérence ou de résistance aux agents mécaniques, ceci pour en faire par exemple des revête- ments de sol. Il existe également des produits utilisés en revêtement de façade ou comme colle pour panneaux isolants, ces produits contenant des liants organiques à base de hauts polymères en dispersion aqueuse auxquels on ajoute le liant hydraulique ou le ciment au moment de l'emploi afin d'en augmenter la résistance mécanique ou la résistance à l'eau pour accélérer le séchage.Tous ces produits se caractérisent par le fait que le liant hydraulique doit etre incorporé sous forme de poudre dans un milieu aqueux, ce qui nécessite un mélange ou gâchage souvent long et délicat. Un des buts essentiels de la présente invention consiste donc à remédier aux inconvénients précités, et à présenter un produit de revêtement de consistance liquide, semi-liquide ou pâteuse dans lequel le liant hydraulique a été préalablement dispersé dans un mélange de liants organiques. A cet effet, suivant l'invention, le produit de revetement comprend un mélange d'au moins, comme premier composant, de 15 à 85 % en poids de liant hydraulique en dispersion dans un liant organique insaponifiable ou peu saponifiable, et, comme second composant, de 10 à 65 % en poids de liant organique insa ponifiable ou peu saponifiable en dispersion dans 1' eau, les liants organiques de chacun des composants étant compatibles entre eux, la quantité de liant hydraulique du premier composant étant inférieure à la quantité de liant organique sec du second composant. Suivant une forme de réalisation particulièrement avantageuse de l'invention, dans le premier composant, la quantité en poids de liant hydraulique par rapport au poids total du composant est de l'ordre de 35 à 70 % et, dans le second composant, la quantité en poids de liant organique par rapport au poids total du composant est de l'ordre de 30 à 60 %, la quantité en poids de liant hydraulique étant de l'ordre de 5 à 50 % par rapport au poids du total du mélange. Suivant une autre forme de réalisation particulièrement avantageuse de l'invention, le liant organique du premier constituant est choisi dans le groupe formé par les paraffines chlorées, les éthers de polypropylèneglycol, les polyoléfines, les résines acryliques, les résines d'urée-formaldéhyde, de mélamine-formaldéhyde, d'esters carbamiques, les résines vinyliques, les diphényles chlorés, les résines et plastifiants à base d'hydrocarbures aliphatiques et/ou aromatiques, les caoutchoucs chlorés, les caoutchoucs cyclisés, les polymères de butadiène et de chloro-2-butadiène, les silicones, les résines de cyclohexanone, les alkylamides d'acides arylsulfoniques, le di-(phénoxy-éthyl) formal, le diméthylthioanthrène et leurs mélanges. Suivant encore une autre forme de réalisation particulièrement avantageuse de l'invention, le liant organique du second constituant est choisi dans le groupe formé par les polymères acryliques, les copolymères acryliques, et styrène-acryliques, les copo lypères vinyliques, le polystyrène, les copolymères de styrène-butadiène, les copolymères dérivant du chlorure de vinylidène, les copolymères dérivant de l'acrylonitrile et du méthacrylonitrile, les dispersions de Néoprène, les dispersions de polychloroprène, les dispersions de polyuréthannes, les dispersions de silicones et leurs mélanges. La présente invention concerne également la préparation du produit de revetement susdit et les supports sur lesquels ont été appliqués ce produit de revetement. D'autres détails et particularités de l'invention ressortiront de la description donnée ci-après, à titre d'exemple non limitatif, de quelques formes particulières de l'invention. Comme il résulte déjà de ce qui précède, la présente invention propose un produit de revetement formé essentiellement de deux composants, le premier composant comprenant de 15 à 85 % et de préférence de 35 à 70 % en poids de liant hydraulique dispersé dans un liant organique insaponifiable ou peu saponifiable, ou dans un mélange de tels liants organiques, avec l'addition éventuelle de solvants organiques pour en abaisser la viscosité, et le second composant comprenant de 10 à 65 % en poids et de préférence de 30 à 60 % en poids de liant organique insaponifiable ou peu saponifiable du type haut polymère, ou bien d'un mélange de tels liants organiques, en dispersion dans l'eau, la quantité de liant hydraulique du premier composant étant inférieure à la quantité de liant organique sec du second composant, des pigments, des charges, des antidéposants, des épaississants, des agents mouillants et/ou des antimousses bien connus des spécialistes de la technique pouvant etre éventuellement ajoutés à l'un ou l'autre de ces deux composants. On utilise avantageusement, comme liant organique, pour le premier composant, des paraffines chlorées telles que les hydrocarbures paraffiniques à chaine linéaire ou branchée, des éthers de polypropylèneglycol tels que les éthers alkylphényliques de polypropylèneglycol, des polyoléfines telles que les polymères d'oléfines simples comme le polyéthylène, le polypropylène, le polybutylène, le polyisobutylène, et les polymères de dioléfines conjuguées telles que le polybutadiène, le polyisoprène et les polymères du chloro-2-butadiène, des résines acryliques comme les résines polyacrylique telles que le polyacrylate de méthyle, le polyacrylate d'éthyle, le polyacrylate de butyle, le polyacrylonitrile et le polyméthacrylate de méthyle, et les résines polyacrylonitriliques, les résines d'uréeformaldéhyde, des résines vinyliques telles que les copolymères de chlorure de vinyle et de vinyliso -butyléther, les diphényles chlorés, des résines et plastifiants à base d'hydrocarbures aliphatiques et/ou aromatiques, les caoutchoucs chlorés, des caoutchoucs cyclisés tels que le caoutchouc de butadiène-styrène, les silicones, les résines de cyclohexanone, les alkylamides d'acides arylsulfoniques, le di-(phénoxy-éthyl) formal (connu sous la dénomination commerciale de Desavin), le diméthylthioanthrène (connu sous la dénomination commerciale de Sintol T, délivré par Bayer), et les mélanges de ces différents composés. Des exemples de liants organiques convenant particulièrement bien dans le cadre de la présente invention pour le second composant, sont les résines acryliques telles que définies pour le premier composant, les copolymères acryliques tels que les copolymères provenant des acrylates d'alkyle et des méthacrylates d'alkyle, éventuellement combinés au styrène, les copolymères vinyliques tels que les copolymères dérivant du chlorure de vinyle, les copolymères de styrène-butadiène, le polystyrène, les copolymères dérivant du chlorure de vinylidène, les copolymères dérivant de l'acrylonitrile et du méthacrylonitrile, les dispersions de Néoprène, les dispersions de polychloroprene, les dispersions de polyuréthannes, les dispersions de silicones et les mélanges de ces différents composés.Comme on pourra le constater, bien que certains types de liants organique s tels que les liants du type acrylique puissent effectivement être utilisés à la fois dans le premier composant et dans le second composant, on notera toutefois que dans ce cas, la résine acrylique utilisée dans le second composant doit être dispersée dans l'eau tandis qu'elle doit etre exempte ou pratiquement exempte d'eau dans le premier composant, c'est-à-dire utilisée telle quelle ou en dissolution dans un solvant autre que l'eau. D'une manière générale, les liants organiques en dispersion dans l'eau utilisés dans le second composant se distinguent entre autres par des poids moléculaires nettement supérieurs à ceux de leurs homologues solubles dans les solvants organiques, que l'on utilise comme premier composant en combinaison avec le liant hydraulique.On notera donc qu'à côté du fait que le liant organique du premier composant doit être essentiellement exempt d'eau et que le liant organique du second composant contient nécessairement de 1' eau, le liant organique du second composant est, d'une manière générale, un haut polymère d'un poids moléculaire nettement plus élevé que celui du premier composant. Les deux composants du produit de revêtement de l'invention étant amenés à être mélangés ensemble, il est bien entendu que les différents constituants du mélange, et plus particulièrement les liants organiques de chacun des composants, doivent être compatibles entre eux. Il est également essentiel que les liants organiques de chacun des composants soient insaponifiables ou peu saponifiables, c'est-à-dire qu'ils montrent une bonne résistance à l'hydrolyse.A ce propos, on notera, par exemple, que les résines alkydes ou les plastifiants à base de phtalates ne conviennent pas dans le cadre de la présente invention. Les huiles siccatives (lin, bois de chine etc..) ainsi que leurs standolies peuvent toutefois être utilisées dans une proportion ne dépassant pas 25 % du liant total du mélange. Ainsi qu'on l'a déjà mentionné précédemment, dans le cas où l'on souhaite fluidifier le produit de revêtement de l'invention, qui se présente sous la forme d'un liquide, d'un semi-liquide ou d'une pâte, on peut éventuellement ajouter au premier composant, un ou plusieurs solvants organiques de manière à en abaisser la viscosité. On utilisera avantageusement, à cet effet, comme solvant organique, des hydrocarbures aliphatiques tels que l'hexane, l'heptane, l'octane, etc., le white-spirit, ou bien des hydrocarbures.aromatiques, tels que le toluène, les xylènes, et les naphta. Les liants hydrauliques concernés par la présente invention, que l'on peut utiliser dans le cadre du premier composant du produit de revêtement, englobent, d'une façon non limitative, les "ciments hydrau liques"s les mortiers et bétons obtenus à partir de ces ciments hydrauliques, ainsi que le plâtre. Les ci ments hydrauliques comprennent, également d'une façon non limitative, les ciments portlands sans ou avec constituant secondaire (laitier, cendres et pouzzolane), les ciments métallurgiques mixtes, les ciments de laitier au clinker, etc. En ce qui concerne le premier composant du produit de revêtement de l'invention, en plus des solvants organiques abaisseurs de viscosité, il peut s'avérer intéressant d'y ajouter des agents mouillants, tels que des polyphosphates de sodium ou de potassium, des dérivés du polyéthylèneglycol et des sulfonates, ou antidéposants, tels que des dérivés de montmorillonite, ou l'huile de ricin hydrogénée, des pigments colorés tels que des oxydes de fer, du bleu ou du vert de phtalocyanine, du noir de carbone, des anti.mousses et des charges telles que du sulfate de baryte, de la dolomie, de la calcite, de la silice, de la craie, du talc, du mica, des charges texturées telles que des grains de quartz ou de marbre, du sable, des fibres minérales ou végétales, etc.Ces différents autres constituants possibles pour le premier composant sont donnés, bien entendu, à titre non limitatif. En ce qui concerne le second constituant, en plus des antidéposants ou antimouillants, des pigments et des charges susmentionnés que l'on peut éventuellement utiliser dans le premier composant, on peut y ajouter des agents épaississants, Xls que des épaississants cellulosiques, polyacryliques, à base de polyuréthannes, de montmorillonite, de polyvinylpyrrolidone, etc. Toutefois, l'utilisation des mouillants en ce qui concerne le second composant doit être réduite au minimum de manière à ne pas diminuer la résistance à l'eau du produit de revêtement résultant.Ainsi qu'on l'a déjà mentionné, on obtient le produit de revêtement, suivant l'invention, en préparant préalablement les deux composants majeurs précités et en les mélangeant au moment de leur utilisation sous des conditions de température ambiante et dans un rapport tel que la quantité en poids de liant hydraulique soit de l'ordre de 5 à 50 % en poids, et de préférence de l'ordre de 10 à 40 % en poids par rapport à la quantité pondérale totale du mélange. Le potlife ou la durée de conservation du mélange ainsi obtenu peut varier de 30 minutes à plusieurs jours suivant le pourcentage et le type de liant hydraulique utilisé, par exemple suivant que l'on utilise du ciment normal ou un ciment à- prise rapide. Pour des raisons pratiques, il est préférable que le mélange ait une durée de conservation d'au moins une heure. Le produit ainsi obtenu peut s'appliquer à la brosse, au rouleau, au pistolet, à la crépisseuse, à la raclette, etc., et forme après séchage un revetement résistant à l'eau et aux intempéries et possédant une excellente adhérence sur la plupart des supports. Le produit de l'invention peut notamment être utilisé comme revêtement d'étanchéité ou d'isolation pour toitures, murs, citernes, piscines, etc., ou comme recouvrement de sol. On donne, ci-après, deux exemples pour illustrer plus concrêtement la composition du produit de revêtement de l'invention ainsi que son procédé de préparation, les parties données dans chacun des exemples étant des parties en poids. Exemple I Premier composant : On mélange 167 parties de paraffine chlorée à 52% de chlo re; 167 parties d'éther alkylphénylique de poly propylèneglycol; 2 parties d'huile de ricin hydrogénée; et 360 parties déciment Portland P30 Second composant On mélange 60 parties d'eau; 2 parties de polyphosphate de sodium ou de potassium; 560 parties de dispersion acrylique à 50 % d'extrait sec; 30 parties d'oxyde de titane rutile; O,2oe partie d'antimousse; et 10 parties de microtalc. Les deux composants seront mélangés au moment de l'emploi dans la proportion de 1 partie en poids du premier composant pour 1,2 partie en poids du second composant. Au besoin, on peut ajouter un peu d'eau. Ce mélange dont le potlife atteint plusieurs heures peut s'appliquer par n'importe quel.moyen approprié (brosse, rouleau, pistolet, raclette) et forme après séchage.un revêtement résistant à l'eau et aux intempéries et possédant une excellente adhérence sur la plupart des supports. Exemple II Premier composant On mélange 8 parties d'éther alkylphénylique de poly propylèneglycol; 75 parties de polybutadiène; 2 parties d'huile de ricin hydrogénée; 100 parties de ciment Portland P35; et 64 parties de plâtre. Second composant On mélange : 410 parties de dispersion acrylique à 50 % de matières sèches; 5 parties de pyrophosphate tétrapotassique; 20 parties d'oxyde de titane rutile; 600 parties de silice cristobalitique en gra nules de 0,5 - 1 mm; 400 parties de sable calibré 0,12 - 0,42 mm;et 30 parties d'eau. On mélange une partie du premier constituant et 6,5 parties du deuxième constituant. Le produit ainsi obtenu donne après durcissement complet (2 à 5 jours) un revêtement possédant une excellente résistance à l'abrasion tout en présentant une souplesse appréciable. I1 peut servir de revêtements pour des sols de garages, terrasses, etc. Ainsi qu'on l'a déjà précisé, le mélange des deux composants susdits se fait d'une manière extrêmement aisée, étant tous deux d'une consistance liquide ou payeuse, les produits d'étanchéité de la technique antérieure étant obtenus jusqu'à présent en mélangeant une poudre de liant hydraulique dans un liquide ou une pst, ce qui s'avère beaucoup plus difficile pour obtenir une dispersion homogène. I1 est bien entendu que la présente invention n'est en aucune façon limitée aux formes de réalisation décrites et que bien des modifications peuvent être envisagées sans sortir du cadre du présent brevet. REVENDICATIONS 1. Produit de revêtement à base d'un liant hydraulique et de liants organiques en dispersion aqueuse, caractérisé en ce qu'il comprend un mélange d'au moins, comme premier composant, de 15 à 85% en poids de liant hydraulique en dispersion dans un liant organique insaponifiable ou peu saponifiable, et, comme second composant, de 10 à 65 % en poids de liant organique insaponifiable ou peu saponifiable en dispersion dans l'eau , les liants-organiques de chacun des composants étant compabibles entre eux, la quantité de liant hydraulique étant inférieure à la quantité de liant organique sec du second composant. 2. Produit suivant la revendication 1, caractérisé en ce que, dans le premier composant, la quantité en poids de liant hydraulique par rapport au poids total du composant est de l'ordre de 35 à 70% et en ce que, dans le second composant, la quantité en poids de liant organique par rapport au poids total du composant est de l'ordre de 30 à 60%. 3. Produit suivant l'une ou l'autre des revendications 1 et 2, caractérisé en ce que liant organique du premier composant est choisi dans le groupe formé par les.paraffines chlores, les éthers de polypropylèneglycol, les polyoléfines, les résines acryliques, les résines d'urée-formaldéhyde, de méla mine-f ormaldéhyde, d'esters carbamiques, les résines vinyliques, les diphényles chlorés, les résines et plastifiants à base d'hydrocarbures aliphatiques et/ou aromatiques, les caoutchoucs chlorés, les caoutchoucs cyclisés, les polymères de butadiène et de chloro-2butadiène, les silicones, les résines de cyclohexane, les alkylamides d'acides arylsulfoniques, le di (phénoxy-éthyl)formal, de diméthylthioanthrène, et leurs mélanges. 4. Produit suivant l'uné quelconque des revendications 1 à 3, caractérisé en ce que le liant organique du second composant est choisi dans le groupe formé par les polymères acryliques, les copolymères acryliques, et styrène-acryliques, les copolymères vinyliques, les copolymères de styrène-butadiène, le polystyrène, les copolymères dérivant du chlorure de vinylidène, les copolymères dérivant de l'acrylonitrile et du méthacrylonitrile, les dispersions de Néoprène, les dispersions de polychloroprène, les dispersions de.polyuréthannes, les dispersions de silicones et leurs mélanges. 5. Produit suivant 1 'une quelconque des revendications 1 à 4, caractérisé en ce que le liant hydraulique est choisi dans le groupe formé par les ciments hydrauliques, les mortiers, les bétons, le platre et leurs mélanges. 6. Produit suivant l'une quelconque des revendications 1 à 5, caractérisé en ce que le premier composant comprend un solvant organique tel qu'un hydrocarbure aliphatique ou aromatique. 7. Produit suivant l'une quelconque des revendications 1 à 6, caractérisé en ce que chacun des composants comprend en outre des pigments, des charges, des antidéposants, des épaississants, des agents mouillants et/ou des antimousses. 8. Procédé suivant l'une quelconque des revendications 1 à 7, caractérisé en ce que la quantité en poids de liant hydraulique est de l'ordre de 5 à 50% par rapport au poids du total du mélange. 9. Produit suivant la revendication 8, caractérisé en ce que la quantité en poids de liant hydraulique par rapport au poids du total du mélange est comprise entre 10 et 40 %. 10. Produit de revêtement à base d'un liant hydraulique et de liants organiques, tel que décrit ci-dessus, notamment dans les exemples donnés. 11. Procédé de préparation du produit de revêtement suivant l'une quelconque des revendications 1 à 10, caractérisé en ce que l'on prépare préalablement les deux composants précités et en ce qu'on les mélange au moment de leur utilisation sous des conditions de température ambiante dans un rapport tel que la quantité en poids de liant hydraulique soit de l'ordre de 5 à 50 % en poids, et de préférence de l'ordre de 10 à 40 % en poids par rapport à la quantité pondérale totale du mélange.